표 3 으로부터 알 수 있 듯이 용제 에 용해 파라미터 가 8 . 7 ( cal / cm 3 ) 1 / 2 이상 이 고 , 대기압 하 에 있 어서 의 비점 이 200 ℃ 이상 250 ℃ 이 하인 난 휘발 성 용제 를 첨가 한 실시 예 6 ∼ 11 에서 는 , 전 고형분 중 의 카본 블랙 함유율 이 40 질량 % 보다 많 음 ( OD 값 이 4 . 0 이상 이 다 ) 에 도 불구 하 고 , 도막 에 있 어서 의 결함 의 발생 이 적 고 , 응 집물 의 발생 이 억제 되 어 있 는 것 을 알 수 있 다 . 한편 , 비 교예 4 에서 는 결함 의 수 는 적 지만 , 4 . 0 이상 의 OD 값 을 달성 할 수 있 지 않 고 , 충분 한 차광성 이 얻 어 지 지 않 는 것 을 알 수 있 다 . 또 , 비 교예 5 ∼ 8 에서 는 다수 의 결함 이 발생 하 고 있 는 것 을 알 수 있 었 다 . 또한 , 실시 예 6 ∼ 11 에서 는 비 교예 4 ∼ 8 과 비교 하 여 표면 거칠 음 이나 건조 얼룩 도 볼 수 없 는 것 을 알 수 있 었 다 .